СОДЕРЖАЩИЙ ДОБАВКУ АЛЮМОБОРОСИЛИКАТ И СПОСОБ ЕГО ПОЛУЧЕНИЯ

1. Содержащий добавку алюмоборосиликат, отличающийся тем, что его компоненты смешивают при низкой температуре, предпочтительно при комнатной температуре, и компоненты представляют собой силикат щелочного металла в жидком виде, борную кислоту или борат в жидком и/или твердом виде, алюмосодержащий неорганический компонент и по меньшей мере одну добавку.
2. Алюмоборосиликат по п.1, отличающийся тем, что он имеет следующий состав в пересчете на соответствующие оксиды: бор 3-18 мас.%, алюминий 5-30 мас.%, кремний 20-40 мас.%, калий 4-15 мас.%, натрий 2-6 мас.%, водород 15-45 мас.%.
3. Алюмоборосиликат по п.1, отличающийся тем, что молярное отношение количества калия к количеству натрия составляет от 0,2 до 4,0, предпочтительно от 0,5 до 2,0.
4. Алюмоборосиликат по п.1, отличающийся тем, что щелочной силикат получают из диоксида кремния и щелочного гидроксида.
5. Алюмоборосиликат по любому из предшествующих пунктов, отличающийся тем, что алюмосодержащий неорганический компонент представляет собой каолин или каолин, обработанный при высокой температуре.
6. Алюмоборосиликат по п.1, отличающийся тем, что добавка представляет собой силикат, например силикат Ca, глинистый минерал или оксид металла.
7. Алюмоборосиликат по п.1, отличающийся тем, что к компонентам примешивают наполнитель.
8. Алюмоборосиликат по п.7, отличающийся тем, что материал наполнителя представляет собой минерал, содержащий алюминий или кремний, например корунд, цеолит или летучую золу, получаемую в энергетических установках.
9. Алюмоборосиликат, модифицированный для введения радиоактивных отходов, по любому из предшествующих пунктов, отличающийся тем, что борная кислота или борат в жидком и/или твердом виде поступает из борсодержащих радиоактивных отходов с низкой или средней активностью.
10. Способ получения содержащего добавку алюмоборосиликата при низкой температуре, предпочтительно при комнатной температуре, из следующих компонентов:
силиката щелочного металла в жидком виде,
борной кислоты или бората в жидком и/или твердом виде,
алюмосодержащего неорганического компонента и
по меньшей мере одной добавки,
где способ включает следующие этапы:
- получение гомогенной жидкости из жидкостных компонентов,
- получение твердого порошкообразного вещества из твердых компонентов,
- постепенное добавление при перемешивании порошкообразного компонента в жидкостной компонент.
11. Способ по п.10, отличающийся тем, что размер зерна твердого порошкообразного компонента составляет от 0 до 1000 мкм.
12. Способ по п. 11 отличающийся тем, что размер зерна твердого алюмосодержащего порошкообразного вещества составляет менее 90 мкм.
13. Способ по п.11, отличающийся тем, что размер зерна кремнийсодержащего твердого порошкообразного вещества составляет от 0,1 до 10 микрометров, и предпочтительно от 0,1 до 5 мкм.
14. Способ по п.11, отличающийся тем, что размер зерна добавки составляет от 1 до 500 мкм и предпочтительно от 10 до 90 мкм.
15. Способ по п.10, отличающийся тем, что наполнитель примешивают к смеси после смешивания жидкостного и порошкообразного компонентов, но до отверждения смеси.
16. Применение алюмоборосиликата, получаемого способом по пп. 10-15, в качестве огнестойкого и термостойкого покрытия, отличающееся тем, что смесь наносят на горючую поверхность до отверждения смеси, и смесь наносят на поверхность промазкой или распылением.
17. Применение алюмоборосиликата, получаемого способом по пп. 10-15, в качестве огнестойкого или термостойкого конструкционного элемента, отличающееся тем, что до ее отверждения смесь отливают или формуют.
18. Применение алюмоборосиликата, получаемого способом по пп. 10-15, для отверждения радиоактивных отходов, отличающееся тем, что отвержденные не растворимые в воде отходы получают добавлением при перемешивании твердого порошкообразного компонента в радиоактивные отходы, которые хранят в жидком состоянии в цилиндрических баках.